КЕРАМИЧЕСКАЯ МАССА
CERAMIC MIXTURE

Изобретение относится к области технологии силикатов и касается составов керамических масс для производства керамического кирпича.
Известна керамическая масса следующего состава, мас.%: лессовидный суглинок 91,0-97,0; угольная мелочь 1,0-3,0; ватр-жакетный шлак 2,0-6,0 [1].
Задачей изобретения является повышение морозостойкости кирпича, полученного из керамической массы.
Технический результат достигается тем, что керамическая масса, содержащая лессовидный суглинок и угольную мелочь, дополнительно включает молотый кварц и пегматит при следующем соотношении компонентов, мас.%: лессовидный суглинок 70,0-73,0; угольная мелочь 1,0-3,0; молотый кварц 17,0-21,0; пегматит 6,0-9,0.
В таблице приведены составы керамической массы.
Компоненты
Состав, мас.%:
1
2
3
Лессовидный суглинок
73,0
71,5
70,0
Угольная мелочь
1,0
2,0
3,0
Молотый кварц
17,0
19,0
21,0
Пегматит
9,0
7,5
6,0
Морозостойкость, циклы
не менее 40
не менее 40
не менее 40
2
Кварц, пегматит и угольную мелочь размалывают до получения порошка с удельной поверхностью 2000-4000 см/г и смешивают с измельченным лессовидным суглинком. Массу увлажняют до 18-23% и формуют из нее пластическим способом кирпич, который сушат и обжигают при температуре 1000-1100°С.
Источник информации
1. SU 1539185, C04B 33/00, 1990.